СПОСОБ ОБРАБОТКИ ПОДЗЕМНОГО ПЛАСТА СУСПЕНЗИЕЙ ЦЕМЕНТНОГО РАСТВОРА С ВОЗМОЖНОСТЬЮ ОБРАЗОВАНИЯ ПРОНИЦАЕМОГО ОТВЕРДЕВШЕГО ЦЕМЕНТНОГО РАСТВОРА

1. Способ обработки подземного пласта, включающий:
приготовление суспензии цементного раствора, выполненной с возможностью схватывания с образованием отвердевшего цементного раствора с прочностью на сжатие ниже давления смыкания разрыва подземного пласта, при этом указанная суспензия цементного раствора содержит цементирующий материал и воду;
закачивание указанной суспензии цементного раствора в подземный пласт при давлении, достаточном для создания разрыва в подземном пласте;
при сохранении более высокого давления, чем давление смыкания разрыва, предоставление возможности указанной суспензии цементного раствора схватиться, образуя отвердевший цементный раствор в разрыве;
понижение давления ниже давления смыкания разрыва и
предоставление возможности отвердевшему цементному раствору в разрыве растрескаться, образуя растрескавшийся отвердевший цементный раствор.
2. Способ по п. 1, в котором суспензия цементного раствора дополнительно выполнена с возможностью иметь вязкость менее 5000 сП.
3. Способ по п. 1, в котором суспензия цементного раствора дополнительно выполнена с возможностью схватывания с образованием отвердевшего цементного раствора при времени схватывания свыше 60 мин после выключения насоса и в котором предоставление возможности суспензии цементного раствора схватиться включает выжидание по меньшей мере 60 мин после окончания закачивания.
4. Способ по п. 1, в котором суспензия цементного раствора дополнительно выполнена с возможностью схватывания с образованием проницаемого отвердевшего цементного раствора с прочностью на сжатие, превышающей эффективное всестороннее напряжение пласта.
5. Способ по п. 1, в котором суспензия цементного раствора дополнительно выполнена с возможностью схватывания с образованием проницаемого отвердевшего цементного раствора с проводимостью выше 4000 мД·фт.
6. Способ по п. 1, в котором перед предоставлением возможности отвердевшему цементному раствору в разрыве растрескаться, указанный отвердевший цементный раствор включает проницаемый отвердевший цементный раствор, имеющий первую проводимость, и в котором растрескавшийся отвердевший цементный раствор имеет вторую проводимость, превышающую первую проводимость.
7. Способ по п. 6, в котором вторая проводимость превышает 2000 мД·фт.
8. Способ по п. 6, в котором вторая проводимость по меньшей мере на 2000 мД·фт выше, чем первая проводимость.
9. Способ по п. 1, в котором суспензия цементного раствора дополнительно выполнена с возможностью схватывания и образования отвердевшего цементного раствора с солестойкостью к рассолам свыше 1%.
10. Способ по п. 1, в котором расчетное отношение воды к цементирующему материалу составляет от 0,2 до 0,8.
11. Способ обработки подземного пласта, включающий:
приготовление суспензии цементного раствора, выполненной с возможностью схватывания с образованием проницаемого отвердевшего цементного раствора с проводимостью свыше 10 мД·фт, причем указанная суспензия цементного раствора содержит цементирующий материал, заполнитель и воду;
закачивание указанной суспензии цементного раствора в подземный пласт при давлении, достаточном для создания разрыва в подземном пласте; и
предоставление возможности суспензии цементного раствора схватиться, образуя отвердевший цементный раствор в разрыве.
12. Способ по п. 11, в котором суспензия цементного раствора дополнительно выполнена с возможностью иметь вязкость менее 5000 сП.
13. Способ по п. 11, в котором суспензия цементного раствора дополнительно выполнена с возможностью схватывания с образованием проницаемого отвердевшего цементного раствора при времени схватывания свыше 60 мин после выключения насоса и в котором предоставление возможности суспензии цементного раствора схватиться включает выжидание по меньшей мере 60 мин после окончания закачивания.
14. Способ по п. 11, в котором суспензия цементного раствора дополнительно выполнена с возможностью схватывания с образованием проницаемого отвердевшего цементного раствора с прочностью на сжатие, превышающей эффективное всестороннее напряжение пласта.
15. Способ по п. 14, в котором суспензия цементного раствора выполнена с возможностью схватывания с образованием проницаемого отвердевшего цементного раствора с прочностью на сжатие свыше 20 МПа.
16. Способ по п. 11, в котором суспензия цементного раствора дополнительно выполнена с возможностью схватывания и образования проницаемого отвердевшего цементного раствора с солестойкостью к рассолу свыше 1%.
17. Способ по п. 11, в котором расчетное отношение воды к цементирующему материалу составляет от 0,2 до 0,8.
18. Способ по п. 11, в котором суспензия цементного раствора дополнительно содержит песок.
19. Способ по п. 18, в котором расчетное отношение песка к цементирующему материалу составляет от 1 до 8.
20. Способ по п. 11, в котором суспензия цементного раствора дополнительно содержит замедлитель.